(57)【特許請求の範囲】
【請求項１】
非ハロゲン系縮合リン酸エステルを４０質量％以下含有し、かつ繊維中のリン元素濃度が０．４質量％以上であるセルロースアセテート繊維を含み、織編物の限界酸素指数が２１以上、織編物に含まれる該セルロースアセテート繊維の繊維強度が０．８〜２．０ｃＮ／ｄｔｅｘ、伸度が８〜３０％である配線結束用粘着テープ基布織編物。
【発明の詳細な説明】
【技術分野】
【０００１】
本発明は、粘着テープの基布に用いる難燃性に優れたセルロースアセテート繊維を含む織編物に関する。
【背景技術】
【０００２】
セルロースアセテート織編物は、絶縁性、柔軟性、消音性に優れているという特徴を有しているため、電気機器や自動車などの配線結束用粘着テープの基布用途として広く利用されている。これらの用途では、使用上の環境から難燃性能が要求される場合が多い。
【０００３】
このため、セルロースアセテート繊維に難燃性を付与する技術として、特許文献１には難燃剤として、ハロゲンを含有するリン酸エステルを混合したアセテート繊維が記載されている。
【０００４】
また、特許文献２では、粘着テープに難燃性を付与する技術として、粘着テープの粘着剤に非ハロゲン系難燃剤を添加する方法が記載されている。
【特許文献１】特開昭５４−５９４２０号公報
【特許文献２】特開平１１−３２３２６８号公報
【発明の開示】
【発明が解決しようとする課題】
【０００５】
しかし、特許文献１の方法では、ハロゲンを含有する化合物は燃焼時にダイオキシン類などの有害ガスを発生するという問題があった。
【０００６】
また、特許文献２の方法では、粘着剤層への難燃剤の添加は粘着力低下といったテープ特性の低下や加工性の低下を招くという問題があった。
【０００７】
本発明はこのような従来技術における問題点を解決するものであり、ダイオキシン類などの有害ガスを発生することがない優れた難燃性能を有し、特に粘着テープ用基布として好適な織編物を提供するものである。
【課題を解決するための手段】
【０００８】
本発明の要旨は、非ハロゲン系縮合リン酸エステルを４０質量％以下含有し、かつ繊維中のリン元素濃度が０．４質量％以上であるセルロースアセテート繊維を含み、織編物の限界酸素指数が２１以上、織編物に含まれる該セルロースアセテート繊維の繊維強度が０．８〜２．０ｃＮ／ｄｔｅｘ、伸度が８〜３０％である配線結束用粘着テープ基布織編物にある。
【発明の効果】
【００１０】
本発明は、従来のアセテート織編物と変わらぬ風合い、物理特性、加工性を保持し、有害ガスを発生することがない優れた難燃性能を有した織編物が得られ、特に粘着テープ用基布として好適な織編物が得られる。
【発明を実施するための最良の形態】
【００１１】
本発明の織編物は、非ハロゲン系縮合リン酸エステルを４０質量％以下含有し、かつ繊維中のリン元素濃度が０．４質量％以上であるアセテート繊維を含むことが必要である。
【００１２】
セルロースアセテート繊維は、熱分解により炭化水素ガスなどの可燃性ガスが発生し、これが燃えることにより燃焼するため、該繊維の難燃化には、加熱すると炭素と水に分解する炭化促進反応を起こすリン系化合物が有効である。
【００１３】
また、織編物への加工段階において水を使用する工程を通過するため、難水溶性であることが望ましい。この条件を満たす非ハロゲン系縮合リン酸エステルとしては、例えば、丸菱油化工業（株）社製の商品名ノンネンＲ０３９−１６等があげられる。
【００１４】
また本発明では、非ハロゲン系縮合リン酸エステルの含有量は４０質量％以下であることが必要である。該リン酸エステルの添加量が４０質量％を超えると、紡糸安定性に問題が生じる上に繊維強度が低下し、織編物への加工時の工程通過性が著しく低下する。
【００１５】
さらに本発明では、繊維中のリン元素濃度が０．４質量％以上であることが必要である。リン元素濃度が０．４質量％未満では難燃性が不十分となる。
【００１６】
なお本発明のセルロースアセテート繊維は、水酸基の７４％以上が酢酸化されているものをいう。  
また本発明では、織編物の限界酸素指数が２１以上であることが好ましい。
【００１７】
限界酸素指数が２１未満の場合は、織編物は可燃性となり自己消火性も低下しやすくなる。
【００１８】
さらに、織編物に含まれるセルロースアセテート繊維の繊維強度が０．８〜２．０ｃＮ／ｄｔｅｘ、伸度が８〜３０％であることが好ましい。繊維強度が０．８ｃＮ／ｄｔｅｘ未満もしくは伸度が８％未満では織編物への加工時に糸切れが多発しやすく工程上問題となりやすい。また、経糸の強度が２．０ｃＮ／ｄｔｅｘを超えるとき、もしくは経糸の伸度が３５％を超えるときは、粘着テープとしての使用時に手切れ性が悪くなりやすい。
【００１９】
また、本発明では、織編物として限界酸素指数が２１以上であり、かつ手切れ性を阻害しなければ織編物に該セルロースアセテート繊維以外の繊維が含まれていてもなんら問題はない。
【００２０】
次に、本発明の織編物の製造方法の一例を説明する
本発明に用いるセルロースアセテート繊維は、公知の乾式紡糸方法によって得られる。例えば、セルロースアセテートをアセトン、塩化メチレン等の単独溶剤或いは塩化メチレン／メタノール等の混合溶剤に溶解し、セルロースアセテート濃度１５〜３５重量％、このましくは１８〜３０重量％とした紡糸原液を調整する。この原液に非ハロゲン系縮合リン酸エステルを添加混合するか、或いは非ハロゲン系縮合リン酸エステルをアセトン、塩化メチレン、メタノール等の単独溶剤或いは塩化メチレン／メタノール等の混合溶剤に溶解した溶液を前記原液に添加、混合し、非ハロゲン縮合リン酸エステルを所定濃度に調整する。この際の非ハロゲン縮合リン酸エステル添加量は紡糸原液の全固形分に対して５〜４０重量％、好ましくは１０〜３５重量％となるようにする。
【００２１】
紡糸は、紡糸原液を紡糸口金装置に供給し、紡糸ノズルより高温雰囲気中に吐出する。また、紡糸の際、紡糸原液として非ハロゲン系縮合リン酸エステルの無添加紡糸原液や添加量の異なる紡糸原液、あるいは置換度が異なるアセテート紡糸原液や固形分濃度の異なる紡糸原液などを併用し、芯鞘型に複合紡糸してもよい。また、繊維の断面形状は円形、異形のいずれであってもよい。
【００２２】
次に、本発明の粘着テープ基布について製造方法の一例を説明する。
【００２３】
まず、経糸として８４ｄｔｅｘ／２０フィラメントの前記アセテート繊維を公知の方法により整経、サイジングを行い、ビームを作成する。次に、緯糸として１６７ｄｔｅｘ／４０フィラメントの前記アセテート繊維を用い、公知の方法により製織、精練され、粘着テープ用の基布が得られる。なお該基布は、自由に染色・加工して使用することができる。          
以下、実施例をあげて本発明を説明する。なお各評価は以下の方法に従った。         
（限界酸素指数の測定）
ＪＩＳ−Ｌ１０９１（繊維製品の燃焼性試験方法）のＥ法（酸素指数法試験）により求めた。
【００２４】
（強伸度の測定）
ＪＩＳ−Ｌ１０１３−８．５（引っ張り強さ及び伸び率）に準拠して求めた。測定は、ＯＲＩＥＮＴＥＣ社製ＲＴＡ−５００を用いて測定した。
【実施例】
【００２５】
（実施例１〜２、比較例１〜２）
水酸基の８０％が酢酸化されているセルロースアセテートを塩化メチレンとメタノールの混合溶剤に溶解し、濃度を２２．１質量％の溶液を調製した。この溶液に、全体の固形分に対する縮合リン酸エステルの含有率及び繊維中のリン元素濃度が表１の値となるように、非ハロゲン系縮合リン酸エステル（丸菱油化工業（株）社製、商品名：ノンネンＲ０３９−１６）を混合攪拌し、紡糸原液を作成した。
【００２６】
この紡糸原液を用い、乾式紡糸で、紡速５００ｍ／分で巻き取り、８４ｄｔｅｘ／２０フィラメントの難燃性セルロースアセテート繊維を得た。これら繊維の強度、伸度について測定し結果を表１に示した。次に得られたこの繊維を用いて筒編を作成し、非イオン性界面活性剤を１ｇ／リットル添加した温度８０〜９０℃の熱水浴中にて３０分間精練した後に、これらの試験布について限界酸素指数を評価し、結果を表１に示した。
【００２７】
尚、難燃剤を５０質量％添加したときは、紡糸性が不良であり繊維を得ることができなかった。
【表１】
0004722638.tif 000002